(57)【要約】【課題】耐摩耗性、耐欠損性にすぐれ、仕上げ面粗さの低下を防止した立方晶窒化硼素基超高圧焼結体インサートを提供する。【解決手段】切れ刃が立方晶窒化硼素基超高圧焼結体で構成された立方晶窒化硼素基超高圧焼結体インサートにおいて、該切れ刃の前切れ刃境界より横切れ刃側にかけては、立方晶窒化硼素の含有量が５５容量％以上である高含有立方晶窒化硼素基超高圧焼結体で構成し、一方、前切れ刃境界から稜線にかけては、上記高含有立方晶窒化硼素基超高圧焼結体より立方晶窒化硼素の含有量が１０容量％以上少ない低含有立方晶窒化硼素基超高圧焼結体で構成し、上記高含有立方晶窒化硼素基超高圧焼結体と上記低含有立方晶窒化硼素基超高圧焼結体が一体焼結されている立方晶窒化硼素基超高圧焼結体インサート。【選択図】図２
2014094423.tif 000002
【特許請求の範囲】
【請求項１】
ＷＣ基超硬合金基体に対して、立方晶窒化硼素基超高圧焼結体からなる切れ刃材料を切れ刃として固着接合した立方晶窒化硼素基超高圧焼結体インサートにおいて、
該切れ刃の前切れ刃境界より横切れ刃側にかけては、立方晶窒化硼素の含有量が５５容量％以上である高含有立方晶窒化硼素基超高圧焼結体で構成し、一方、前切れ刃境界から稜線にかけては、上記高含有立方晶窒化硼素基超高圧焼結体より立方晶窒化硼素の含有量が１０容量％以上少ない低含有立方晶窒化硼素基超高圧焼結体で構成し、上記高含有立方晶窒化硼素基超高圧焼結体と上記低含有立方晶窒化硼素基超高圧焼結体が一体焼結されていることを特徴とする立方晶窒化硼素基超高圧焼結体インサート。
【発明の詳細な説明】
【技術分野】
【０００１】
本発明は、切れ刃部を立方晶窒化硼素基超高圧焼結体（以下、「ｃＢＮ焼結体」で示す）で構成した耐摩耗性、耐欠損性にすぐれ、仕上げ面粗さの低下を防止したｃＢＮ焼結体インサートに関する。
【背景技術】
【０００２】
従来から、ｃＢＮ焼結体は、すぐれた耐久性、熱安定性、熱伝導性を有し、衝撃抵抗、摩擦係数にも優れることが知られており、さらに、鉄系材料との親和性が低いことから、これらの特性を生かし、鋼、鋳鉄等の鉄系被削材の切削工具材料として用いられている。
【０００３】
例えば、特許文献１には、焼入れ鋼の高精度加工に用いられるｃＢＮ焼結体工具であって、焼結体を切れ刃部分とし、焼結体のｃＢＮ含有率を２０〜８０体積％とするとともに、被削材と接触する切れ刃部分において、切込みが最大となる点から、送り方向の切れ刃は切り込み量のｘ％（但し、ｘは１０以上５０以下）、送りと反対方向の切れ刃は切り込み量のｙ％（但し、ｙは１０以上）をｃＢＮ単結晶体で構成し、被削材と接触する他の切れ刃部分をｃＢＮ多結晶体で構成することにより、耐摩耗性を改善し、被削材の面粗度の悪化や筋の発生の抑制を図ったｃＢＮ焼結体工具が提案されている。
【０００４】
特許文献２には、ｃＢＮ焼結体を切れ刃部分とし、焼結体のｃＢＮ含有率を２０〜９９体積％としたｃＢＮ焼結体工具であって、被削材と接触する切れ刃部分において、切込みが最大となる点から、送り方向の切れ刃が、切り込み量のｘ％（但し、ｘは６０以上９９以下）からｙ％（但し、ｙは１０１以上）までをｃＢＮ単結晶体で構成し、被削材と接触する他の切れ刃部分をｃＢＮ多結晶体で構成することにより、鋳鉄の粗加工や、耐熱合金等の難削材料の切削加工に際し、横切れ刃境界部を含む横切れ刃部分の損傷を低減したｃＢＮ焼結体工具が提案されている。
【０００５】
また、特許文献３には、ｃＢＮ焼結体の耐摩耗性、耐欠損性等を高めるために、周期律表第４，５および６族金属の群から選ばれる少なくとも１種の金属元素の炭化物と、周期律表第４，５および６族金属の群から選ばれる少なくとも１種の金属元素の窒化物とが共存する結合相を有するｃＢＮ焼結体を、チップ本体のコーナ部に設けられたチップ取付座にロウ付けしたｃＢＮ焼結体工具が開示されている。
そして、このｃＢＮ焼結体工具によれば、ｃＢＮ粒子の脱落と結合相の摩耗、脱落とを同時に抑制できることから、耐摩耗性が高く、かつ、耐欠損性に優れることが示されている。
【先行技術文献】
【特許文献】
【０００６】
【特許文献１】特開２０１０−２２８０７０号公報
【特許文献２】特開２０１０−２２８０７１号公報
【特許文献３】特表２００８−５１７８６０号公報
【発明の概要】
【発明が解決しようとする課題】
【０００７】
前記特許文献１および特許文献２で示されたｃＢＮ焼結体インサートは、特に、刃先強度と仕上げ面粗さの改善にｃＢＮ単結晶を活用することを提案するものであるが、実際の切削加工に供した場合、予想以上に摩耗が激しくなるため、耐摩耗性の点では十分満足できるものであるとはいえなかった。
また、前記特許文献３においては、ｃＢＮ焼結体の結合相に着目し、結合相として特定の金属元素の炭化物と、特定の金属元素の窒化物とを共存させた場合に、結合相の強度およびｃＢＮ粒子との密着力の強化を同時に達成することができ、その結果、ｃＢＮ粒子の脱落と結合相の摩耗、脱落の進行を同時に抑制して、耐摩耗性及び耐欠損性を改善できるとしているが、切削加工時の切れ刃の摩耗形態についてまでは解明されておらず、また、その対策も取られていなかったために、クレータ摩耗の発生、あるいは、逃げ面摩耗の発生により工具寿命は依然として短命であった。
本発明の目的は、上記従来の立方晶窒化硼素基超高圧焼結体インサート（以下、「ｃＢＮ焼結体インサート」で示す）の問題点を解決し、耐欠損性にすぐれ、また、仕上げ面粗さの低下を抑制するとともに、長期の使用に亘って優れた耐摩耗性を発揮するｃＢＮ焼結体インサートを提供せんとするものである。
【課題を解決するための手段】
【０００８】
本発明者らは、ｃＢＮ焼結体を切れ刃とするｃＢＮ焼結体インサートにおいて、ｃＢＮ焼結体中のｃＢＮ含有割合と切れ刃の摩耗形態との関連について鋭意検討したところ、以下の知見を得た。
【０００９】
即ち、ｃＢＮ焼結体は、ｃＢＮの含有割合によって摩耗形態が異なり、例えば、ｃＢＮ含有割合の高い材種は、耐クレータ摩耗性に優れるとともに強度も高いが逃げ面摩耗（例えば、前切れ刃境界摩耗）の進行が速く、一方、ｃＢＮ含有割合の少ない材種は、耐逃げ面摩耗性には優れているが、耐クレータ摩耗性、強度の点で劣ることから、これらの２つの相反する特性を切削工具に生かすためには、切れ刃の刃先コーナＲから横切れ刃側にかけては、ｃＢＮ高含有割合のｃＢＮ焼結体を配し、一方、仕上げ面粗さを決定する刃先コーナＲの前切れ刃境界から稜線にかけては、ｃＢＮ低含有割合のｃＢＮ焼結体を配するとともに、さらに、ｃＢＮ高含有割合のｃＢＮ焼結体と低含有割合のｃＢＮ焼結体を超高圧下で一体焼結することによって、耐摩耗性、強度に優れるとともに、上記ｃＢＮ含有率の異なるｃＢＮ焼結体をロウ付け接合した場合に生じる接合界面での異常摩耗や界面付近でのチッピング発生を防止可能なｃＢＮ焼結体インサートが得られることを見出したのである。
【００１０】
本発明は、上記知見に基づいてなされたものであって、
「ＷＣ基超硬合金基体に対して、立方晶窒化硼素基超高圧焼結体からなる切れ刃材料を切れ刃として固着接合した立方晶窒化硼素基超高圧焼結体インサートにおいて、
該切れ刃の前切れ刃境界より横切れ刃側にかけては、立方晶窒化硼素の含有量が５５容量％以上である高含有立方晶窒化硼素基超高圧焼結体で構成し、一方、前切れ刃境界から稜線にかけては、上記高含有立方晶窒化硼素基超高圧焼結体より立方晶窒化硼素の含有量が１０容量％以上少ない低含有立方晶窒化硼素基超高圧焼結体で構成し、上記高含有立方晶窒化硼素基超高圧焼結体と上記低含有立方晶窒化硼素基超高圧焼結体が一体焼結されていることを特徴とする立方晶窒化硼素基超高圧焼結体インサート。」
を特徴とするものである。
なお、ｃＢＮ含有量（容量％）の測定には、以下の方法を用いた。
走査電子顕微鏡にて観察した二次電子像を、画像処理によりｃＢＮ粒子を抜き出し、画像解析によりその総面積を算出した値を、画像総面積で除して面積比率を算出することにより、その面積比率でｃＢＮ粒子の含有割合を規定する。走査電子顕微鏡の５，０００倍、１０，０００倍の画像の各３視野を上記方法にて処理した値の平均値を測定結果とする。
【００１１】
以下に、本発明について、詳細に説明する。
【００１２】
図１に、ｃＢＮ焼結体インサートの概略平面図を示すが、本発明のｃＢＮ焼結体インサートは、切れ刃１を構成するｃＢＮ焼結体切れ刃材料と、該切れ刃を固着保持するＷＣ基超硬合金基体２とからなっている。なお、切れ刃１形状は一般的なものであり本発明の詳細切れ刃形状の幾つかの例を図２〜図４に示す。
図２（ａ）〜（ｄ）に、本発明のｃＢＮ焼結体インサートの作製工程の概略図を示す。
図１、図２を参照して、本発明のｃＢＮ焼結体インサートの作製工程の概略を説明する。
図２（ａ）〜（ｄ）に示すように、切れ刃１を構成するｃＢＮ焼結体切れ刃材料は、ｃＢＮ含有量が５５容量％以上である高含有ｃＢＮ材料Ａ（１１）と該高含有ｃＢＮ材料Ａ（１１）よりｃＢＮの含有量が１０容量％以上少ない低含有ｃＢＮ材料Ｂ（１２）からなる。
本発明では、切れ刃１の作製にあたり、まず、高含有ｃＢＮ材料Ａ（１１）からなる予備焼結体と、低含有ｃＢＮ材料Ｂ（１２）からなる予備焼結体をそれぞれ作製し、これを、ＷＣ基超硬合金基体材料Ｃ（２）上に積層して載置し、超高圧高温処理を施して、全体を一体焼結した切れ刃用焼結体を得る（図２（ａ）参照）。
次いで、この切れ刃用焼結体をワイヤ放電加工機で短冊形状に切断し（図２（ｂ）参照）、さらに、ＷＣ基超硬合金基体に形成した凹所に合致するような所定形状に整え、高含有ｃＢＮ焼結体１１、低含有ｃＢＮ焼結体１２およびＷＣ基超硬合金焼結体１３からなる切れ刃片を作製する（図２（ｃ）参照）。
次いで、上記切れ刃片をＷＣ基超硬合金基体に形成した凹所に取り付け、切れ刃片をろう付でＷＣ基超硬合金基体に接合する（図２（ｄ）参照）ことにより、本発明のｃＢＮ焼結体インサートを作製する。
図３、図４は、本発明のｃＢＮ焼結体インサートの切れ刃部の別の態様を示し、図中、２１，３１は高含有ｃＢＮ焼結体を示し、２２，３２は低含有ｃＢＮ焼結体を示し、さらに、２３，３３はＷＣ基超硬合金焼結体を示す。  
【００１３】
（ａ）高含有ｃＢＮ焼結体：
超高圧焼結材料製工具基体中のｃＢＮは、きわめて硬質で、焼結材料中で分散相を形成し、そしてこの分散相によって耐摩耗性の向上が図られる。
しかし、ｃＢＮ焼結体インサートにおけるｃＢＮ含有割合によって、クレータ摩耗と逃げ面摩耗に対する挙動が異なっていることから、切れ刃の位置に応じてｃＢＮ含有割合を変化させることが必要となってくる。
つまり、切れ刃の刃先コーナＲから横切れ刃側にかけては、ｃＢＮ高含有割合の高含有ｃＢＮ焼結体を配することが必要であり、これによって、切れ刃の強度を高めることができると同時に耐クレータ摩耗性を高めることができる。
ここで、ｃＢＮ高含有割合の高含有ｃＢＮ焼結体におけるｃＢＮ含有割合が５５容量％未満であると、強度改善効果が少ないばかりか、すぐれた耐クレータ摩耗性を確保することができず、一方、ｃＢＮ含有割合が多くなりすぎるとｃＢＮ焼結体の焼結性が低下し、この結果切れ刃に欠損が生じやすくなることから、ｃＢＮ含有割合は、最大でも８０容量％とすることが好ましく、７０容量％以下であることがより好ましい。
【００１４】
なお、高含有ｃＢＮ焼結体には、その成分として、例えば、Ｔｉ化合物，ＴｉＡｌ化合物，Ａｌ等を含有することができるが、この発明においては、これらの含有量を特に制限するものではない。
しかし、例えば、Ｔｉ化合物（ＴｉＮ、ＴｉＣＮおよびＴｉＣのうちから選ばれる１種又は２種以上）については、焼結性を向上させるとともに焼結体中で連続相を形成して強度を向上させる作用があるが、その配合割合が少なすぎては所望の強度を確保することができず、一方その配合割合が多すぎては相対的にｃＢＮの含有量が少なくなり、クレータ摩耗などが生じやすくなることから、これらの観点からその配合量を定めることが望ましい。
【００１５】
また、ＴｉＡｌ化合物，Ａｌは焼結時に優先的にｃＢＮ粉末の表面に凝集し、反応して反応生成物を形成し、焼結後のｃＢＮ焼結体中で、連続相を形成するＴｉ化合物相と硬質分散相を形成するｃＢＮ相の間に介在するようになり、この反応生成物は前記連続相を形成するＴｉ化合物相と硬質分散相を形成するｃＢＮ相のいずれとも強固に密着接合する性質をもつことから、前記ｃＢＮ相の連続結合相であるＴｉ化合物相に対する密着性が著しく向上させ、切刃の耐チッピング性を向上させるが、その量が多くなりすぎると、ｃＢＮの含有量が少なくなり、クレータ摩耗などが生じやすくなることから、これらの観点からその配合量を定めることが必要である。
【００１６】
（ｂ）低含有ｃＢＮ焼結体：
切れ刃の刃先コーナＲから横切れ刃側にかけては、ｃＢＮ高含有割合の高含有ｃＢＮ焼結体を配することが必要であることは前記のとおりであるが、その一方、仕上げ面粗さを決定する前切れ刃境界から稜線にかけては、ｃＢＮ低含有割合の低含有ｃＢＮ焼結体を配することが必要である。
そして、低含有ｃＢＮ焼結体におけるｃＢＮ含有割合は、高含有ｃＢＮ焼結体に含有されるｃＢＮの含有割合（即ち、５５容量％以上であって、好ましくは８０容量％以下、より好ましくは７０容量％以下）より１０容量％以上少ないことが必要であり、これによって、逃げ面摩耗性、特に前切れ刃境界から切れ刃稜線にかけての前切れ刃境界摩耗性が改善される。
ここで、低含有ｃＢＮ焼結体におけるｃＢＮ含有割合を、高含有ｃＢＮ焼結体のｃＢＮ含有割合との関係で相対的な値として定めたのは、ｃＢＮ焼結体インサートの切削条件によって切れ刃に求められる強度は異なってくるため、まず、切削条件に適う高含有ｃＢＮ焼結体のｃＢＮ含有割合が定められ、そして、これに合わせて、前切れ刃境界摩耗を抑制するに必要な低含有ｃＢＮ焼結体におけるｃＢＮ含有割合が定められるという理由によるものである。
ただ、低含有ｃＢＮ焼結体におけるｃＢＮ含有割合が少なすぎる場合には、強度が低下するばかりか、耐摩耗性自体も低下することから、低含有ｃＢＮ焼結体におけるｃＢＮ含有割合は、高含有ｃＢＮ焼結体のそれに比して、１０〜２５容量％低いことが望ましく、１０〜１５容量％低いことがより望ましい。
なお、低含有ｃＢＮ焼結体に含有される成分、例えば、Ｔｉ化合物，ＴｉＡｌ化合物，Ａｌ等については、前記した高含有ｃＢＮ焼結体の場合と同様であり、この発明では、これらの成分の含有量を特に制限するものではない。
【００１７】
高含有ｃＢＮ焼結体と低含有ｃＢＮ焼結体の一体焼結：
この発明では、ｃＢＮ高含有割合の高含有ｃＢＮ焼結体と、低含有割合の低含有ｃＢＮ焼結体を超高圧下で一体焼結することによって、耐摩耗性、強度に優れる切れ刃材料が形成される。
そして、上記一体焼結したｃＢＮ焼結体からなる切れ刃材料を、所定形状に加工し、ＷＣ超硬合金基体に形成した凹所に取り付け、ロウ付けにより接合した場合は、高含有ｃＢＮ焼結体と低含有ｃＢＮ焼結体の接合界面での異常摩耗や界面付近でのチッピングが発生することもないｃＢＮ焼結体インサートが得られる
【００１８】
本発明のｃＢＮ焼結体インサートは、例えば、以下に示す（ａ）〜（ｈ）の工程によって作製することができる。
（ａ）７０容量％のｃＢＮ粉末（粒径２〜４μｍ）と、残りＴｉＮ粉末（粒径０．３〜０．９μｍ）、ＴｉＡｌ化合物粉末（粒径０．３〜０．９μｍ）、Ａｌ粉末（粒径０．３〜０．９μｍ）からなる結合相形成成分をボールミルで２４時間、アセトンを用いて湿式混合する。
（ｂ）得られた混合粉末を乾燥後、油圧プレスにて成形圧１２０ＭＰａで成形する。
（ｃ）得られた成形体を、真空中１Ｐａ、温度１０００℃、保持時間３０分の条件で熱処理し、揮発成分および粉末表面への吸着成分を除去して予備焼結体Ａを得る。
（ｄ）一方、５０容量％のｃＢＮ粉末（粒径２〜４μｍ）と、残りＴｉＮ粉末（粒径０．３〜０．９μｍ）、ＴｉＡｌ化合物粉末（粒径０．３〜０．９μｍ）、Ａｌ粉末（粒径０．３〜０．９μｍ）からなる結合相形成成分をボールミルで２４時間、アセトンを用いて湿式混合した後、上記工程（ｂ）、（ｃ）と同様にして予備焼結体Ｂを得る。
（ｅ）上記で得た予備焼結体Ａと予備焼結体Ｂを積層してＷＣ基超硬合金基材に載置し（図２（ａ）参照）、代表的には、圧力５ＧＰａ、温度１５００℃、保持時間３０分の条件で超高圧高温処理し、一体焼結によって得られた焼結体からなる切れ刃材料を作製する。
（ｆ）焼結体からなる上記切れ刃材料をワイヤ放電加工機で所定の短冊状に切断し（図２（ｂ）参照）、さらに、ＷＣ基超硬合金基体のコーナ部に形成した凹所に合致するような所定形状に整え、焼結体からなる切れ刃片（図２（ｃ）参照）を作製する。
（ｇ）上記焼結体からなる切れ刃片を、ＷＣ基超硬合金基体に形成した凹所に取り付け、９５０℃でＡｇ−Ｃｕ−Ｔｉ系ろう材でろう付する。
（ｈ）上下面および外周研磨、ホーニング処理を施して、ＩＳＯ規格ＣＮＧＡ１２０４０８のｃＢＮ焼結体インサート（図２（ｄ）参照）を作製する。
【００１９】
なお、上記で一体焼結した予備焼結体Ａと予備焼結体Ｂとの界面を光学顕微鏡で観察したところ、図５に示すように、界面は密着接合しており、界面欠陥の存在は確認されなかった。
【発明の効果】
【００２０】
本発明によれば、ｃＢＮ焼結体インサートの切れ刃の刃先コーナＲから横切れ刃側にかけては、ｃＢＮ高含有割合の高含有ｃＢＮ焼結体を配し、一方、仕上げ面粗さを決定する前切れ刃境界摩耗から稜線部にかけては、ｃＢＮ低含有割合の低含有ｃＢＮ焼結体を配するとともに、高含有ｃＢＮ焼結体と低含有ｃＢＮ焼結体を超高圧下で一体焼結することによって、耐摩耗性、強度に優れるとともに、上記ｃＢＮ焼結体からなる切れ刃をロウ付けした接合界面に異常摩耗やチッピング発生のないｃＢＮ焼結体インサートを得られる。
【図面の簡単な説明】
【００２１】
【図１】本発明のｃＢＮ焼結体インサートの概略平面図を示す。なお、切れ刃１形状は一般的なものであり本発明の詳細切れ刃形状の他の例を図２〜図４に示す。
【図２】（ａ）〜（ｄ）に、本発明のｃＢＮ焼結体インサートを作製するための工程概略図を示す。
【図３】本発明のｃＢＮ焼結体インサートの切れ刃部分の一つの例を示す。
【図４】本発明のｃＢＮ焼結体インサートの切れ刃部分の他の例を示す。
【図５】本発明のｃＢＮ焼結体の切れ刃を構成する高含有ｃＢＮ焼結体と低含有ｃＢＮ焼結体の接合界面の光学顕微鏡写真を示す。
【図６】比較例のｃＢＮ焼結体の切れ刃に発生した前切れ刃境界摩耗の一例を示す走査型電子顕微鏡写真である。
【図７】比較例のｃＢＮ焼結体の切れ刃に発生したクレータ摩耗の一例を示す走査型電子顕微鏡写真である。
【発明を実施するための形態】
【００２２】
つぎに、本発明を実施例により具体的に説明する。
【実施例】
【００２３】
（ａ）  高含有ｃＢＮ焼結体の原料粉末として、表１に示される平均粒径を有するｃＢＮ粉末と、０．３〜０．９μｍの平均粒径を有するＴｉ化合物粉末、ＴｉＡｌ化合物粉末、Ａｌ粉末、を用意し、これら原料粉末を、表１に示される配合組成に配合し、ボールミルで２４時間湿式混合し、乾燥した後、１２０ＭＰａの圧力で成形し、得られた成形体を、１Ｐａの真空中、温度１０００℃、保持時間３０分の条件で熱処理して、揮発成分および粉末表面への吸着成分を除去して予備焼結体Ａを作製した。
（ｂ）  ついで、低含有ｃＢＮ焼結体の原料粉末として、表１に示される平均粒径を有し、予備焼結体Ａより１０容量％以上少ないｃＢＮ粉末と、０．３〜０．９μｍの平均粒径を有するＴｉ化合物粉末、ＴｉＡｌ化合物粉末、Ａｌ粉末、を用意し、これら原料粉末を、高含有ｃＢＮ焼結体の場合と同様に処理し、予備焼結体Ｂを作製した。
（ｃ）  ついで、予備焼結体Ａと予備焼結体Ｂを積層してＣｏ：８質量％、ＷＣ：残りの組成をもったＷＣ基超硬合金基材に載置し、圧力５ＧＰａ、温度１５００℃、保持時間３０分の条件で超高圧高温処理し、一体焼結によって切れ刃材料を作製し、これを、ワイヤ放電加工機で短冊状に切断し、さらに、ＷＣ基超硬合金基体のコーナ部に形成した幅：約１．５ｍｍ、長さ：約３ｍｍ、最大厚み：約０．５ｍｍの凹所に合致する形状の切れ刃片を作製した。
（ｄ）  この切れ刃片を、ＷＣ基超硬合金基体に形成した凹所に取り付け、９５０℃でＡｇ−２６質量％Ｃｕ−５質量％Ｔｉ系ろう材でろう付し、上下面および外周研磨およびホーニング処理を施すことにより、表２に示されるＩＳＯ規格ＣＮＧＡ１２０４０８の本発明ｃＢＮ焼結体インサート１〜５、１１〜１５を作製した。
【００２４】
比較のため、表１に示される平均粒径を有するｃＢＮ粉末と、０．３〜０．９μｍの平均粒径を有するＴｉ化合物粉末、ＴｉＡｌ化合物粉末、Ａｌ粉末、Ａｌ２Ｏ３粉末、ＷＣ粉末等を用意し、これら原料粉末を、表１に示される配合組成に配合し、ボールミルで２４時間湿式混合し、乾燥した後、１２０ＭＰａの圧力で成形し、得られた成形体を、１Ｐａの真空中、温度１０００℃、保持時間３０分の条件で熱処理して、揮発成分および粉末表面への吸着成分を除去して予備焼結体を作製し、この予備焼結体をＣｏ：８質量％、ＷＣ：残りの組成をもったＷＣ基超硬合金基材に載置し、前記（ｃ）、（ｄ）と同様な工程で、表２に示されるＩＳＯ規格ＣＮＧＡ１２０４０８の比較例ｃＢＮ焼結体インサート６〜１０、１６〜２０を作製した。
なお、比較例ｃＢＮ焼結体インサート６〜９、１６〜１９については、予備焼結体Ａのみを使用して焼結し、予備焼結体Ｂは使用しなかった。
【００２５】
【表１】
2014094423.tif 000003
【００２６】
【表２】
2014094423.tif 000004
【００２７】
次に、本発明ｃＢＮ焼結体インサート１〜１０について、予備焼結体Ａと予備焼結体Ｂとの接合界面について、光学顕微鏡で界面の接合状態の観察を行った。
図５に観察結果の一例を示すが、本発明ｃＢＮ焼結体インサート１〜５、１１〜１５のいずれについても界面欠陥は観察されず、健全な界面接合であることを確認した。
【００２８】
次に、本発明ｃＢＮ焼結体インサート１〜５および１１〜１５、比較例ｃＢＮ焼結体インサート６〜１０および１６〜２０のそれぞれについて、浸炭処理された合金鋼ＳＣｒ４２０（表面硬度ＨＲｃ６０）を被削材として、切削性能試験を実施した。
≪切削条件Ａ≫
丸棒の外径連続切削
被削材：ＳＣｒ４２０（表面硬度ＨＲｃ６０）
切削速度：２５０ｍ／ｍｉｎ
送り：０．１５ｍｍ／ｒｅｖ
切込み：０．２ｍｍ
≪切削条件Ｂ≫
長軸方向に幅１０ｍｍの２本の溝が付いた丸棒の外径断続切削
被削材：ＳＣｒ４２０（表面硬度ＨＲｃ６０）
切削速度：１５０ｍ／ｍｉｎ
送り：０．２０ｍｍ／ｒｅｖ
切込み：０．４ｍｍ
【００２９】
上記切削性能試験において、それぞれの切削距離（ｋｍ）、切れ刃の状況、工具寿命を測定・観察するとともに、工具寿命に至った理由について調査した。
表２に、それらの試験結果等を示した。
【００３０】
表２に示される結果から、本発明ｃＢＮ焼結体インサート１〜５および１１〜１５は、加工距離が長く、仕上げ面粗さにすぐれ、長時間加工可能であったのに対して、比較例ｃＢＮ焼結体インサート６〜１０および１６〜２０は、クレータ摩耗の進行による欠損、または、境界摩耗の進行による面粗さの悪化により、本発明に比べて短時間で寿命に達した。
面粗さに関しては、切削条件と刃先コーナＲの寸法で決まる理論面粗さの２倍を越えた時を寿命とした。測定には、接触式の面粗さ計を用いた。
なお、図６は、比較例ｃＢＮ焼結体インサートで観察された前切れ刃境界摩耗を撮影した走査型電子顕微鏡写真（倍率：１００倍）であり、図７は、比較例ｃＢＮ焼結体インサートで観察されたクレータ摩耗を撮影した走査型電子顕微鏡写真（倍率：１００倍）である。
【産業上の利用可能性】
【００３１】
以上のとおり、本発明のｃＢＮ焼結体インサートは、チッピング、欠損等の異常損傷の発生がなく、仕上げ面粗さに優れ、長期の使用に亘って優れた切削性能を発揮するものであって、切削加工装置の高性能化、並びに切削加工の省力化および省エネ化、さらに低コスト化に十分満足に対応できるものである。
【符号の説明】
【００３２】
１                  切れ刃
２                  ＷＣ基超硬合金基体
１１，２１，３１    高含有ｃＢＮ焼結体
１２，２２，３２    低含有ｃＢＮ焼結体
１３，２３，３３    ＷＣ基超硬合金焼結体
【図１】
2014094423.tif 000005
【図２】
2014094423.tif 000006
【図３】
2014094423.tif 000007
【図４】
2014094423.tif 000008
【図５】
2014094423.tif 000009
【図６】
2014094423.tif 000010
【図７】
2014094423.tif 000011